FR 2632652 A1 19891215 FR 8807962 A 19880608 La présente invention est du domaine des revêtements anticorrosion et elle a plus particulièrement pour objet une formule de peinture. anticorro sion. On connaît depuis longtemps les revêtements antirouille, tels que les peintures à base de minium ; on connaît aussi depuis un passé p-Ius récent les peintures antirouille à base de sels tels que-métaborate de baryum et/ou phosphate de zinc. On connaît aussi depuis un passé trés récent les peintures dites "gélifiées", ou encore possédant un - caractère de thixotropie prononcée, cette dernière caractéristique ayant comme résultat la diminution de la décantation lors du stockage, etde la coulure lors de l'application. A la connaissance de la Demanderesse, il n'a jamais été proposé de peinture anti-corrosion gélifiée, et particulièrement de peinture anticorrosion gélifiée comportant des métaborates de baryum et/ou des phosphates de zinc. Or le Demandeur a pu constater, grâce à des essais, que l'adjonction d'agent thixotropant, ou de gélification, accroissait de façon tout à fait sensible le caractère anticorrosion des revêtements, et cela même par comparaison avec un . révetement non thixotrope appliqué en plusieurs couches de -façon à obtenir la même densité superficielle d'agent anticorrosion (métaborates et phosphates). Fort de la constatation sus-visée, le Demandeur s'est assigné comme but d'élabqrer et de proposer une peinture, ou plus généralement un agent de revêtement, ou famille d'agents de revêtement, ayant des propriétés anticorrosion accrues, pouvant être appliqués au pinceau ou à la brosse, pouvant convenir aussi bien pour les revêtements intérieurs que pour les revêtements extérieurs, et pouvant prendre l'un des trois aspects de surface brillant, mat et satiné. Ainsi et selon la présente invention un agent de revêtement du genre peinture, destiné à assurer a protection de substrats oxydables tels qu'aciers, contre la corrosion et particulièrement l'oxydation. du type de revêtement dans lequel la protection est assuré par un sel du groupe sels comprenant les métaborates de baryum et les phosphates de zinc, comprend un agent thixotropant lui conférant un caractère de thixotropie marqué (Force de gel mesurée au I.C.I. Gel Strength Testor), -comprise entre 120 et 270 g/cm). Suivant l'aspect recherché, la quantité d'agent thixotropant variera pour conduire à un caractère thixotrope (force de gel) différent ; à titre d'exemples pour un aspect blanc satiné la force de gel visée sera d'environ 240 g/cm, de 135 g/cm pour un aspect blanc brillant et de 265 g/cm pour un aspect noir mat.La teneur pondérale totale en métaborate de baryum et/ou phosphate de zinc est de préférence comprise entre 4 % et 23 % rapportés à la ma.tière sèche du revêtement. Suivant une formule plus particulière de réalisation, la base de l'agent de revêtement est une résine glycérophtalique,notamment résine glycérophtali- que à base d'acides gras de soja, ladite base entrant dans la composition dans une proportion pondérale comprise entre 10 % et 25 % en poids de résine sèche, et l'agent thixotropant est une résine glycérophtalique modifiée à l'isocyanate. L'agent de revêtement ainsi réalisé a donné d'excellents résultats tant en ce qui concerne la résistance au vieillissement que la tenue à la corrosion, vérifiées en premier lieu en essai accéléré au test dit "du brouillard salin" sur tôles rouillées, en second lieu en essai de vieillissement accéléré, dit au Q-.U.V., et en troisième lieu en essai de vieillissement naturel sur plaques métalliques. L'agent de revêtement de l'invention a en outre une excellente tenue au stockage et est facilement applicable tant à la brosse qu'au rouleau. La présente invention a des applications dans le revêtement et la décoration tant des parties métalliques des bâtiments que des parties métalliques de structures mobiles telles que véhicules ou engins terrestres ou aquatiques. R E V E N.D I C A T I O N S 1.- Agent de revêtement du genre.peinture, destiné à assurer la protection de substrats oxydables tels qu'aciers, contre la corrosion et particulièrement l'oxyadation, du type de revetement dans lequel la protection est assurée par un sel du groupe sels comprenant- les métaborates de baryum et les phosphates de zinc, caractérisé -en ce qu'il comprend un agent thixotropant lui conférant un caractère de thixotropie marqué : force de gel mesurée au I.C.I.Gel Strength testor comprise entre 120 et 270 g/cm à titre d'exemple de mesures - aspect blanc satiné : 240 g/cm, - blanc brillant : 135 g/cm, - noir mat : 265 g/cm, et en ce que la teneur pondérale globale en métaborates de baryum et en phosphates de zinc est comprise entre 4 % et 23 % par rapport à la matière sèche 2.- Agent de revêtement selon la revendication 1, caractéri sé en ce que ladite b-ase est une résine glycérophtalique à base d'acides gras de soja 3.- Agent de revêtement selon la revendication 2, caractéri sé en ce que ladite base entre dans la composition de l'agent dans une proportion pondérale comprise entre 10 et 25 % par rapport à la matière sèche 4.- Agent de revêtement selon la revendication 3, caractéri sé en ce que l'agent thixotropant est une résine glycérophtalique modifiée à l'; ocyana- te 5.- Agent de revêtement selon la revendication 1, caractéri sé : en ce qu'en vue de l'obtention d'aspects blanc satiné, blanc brillant, noir mat, la force de gel, réglée par la quantité d'agent thixotro- pant, est respectivement de 240 g/cm, 135 g/cm, 265 g/cm.